(57)【要約】  歯髄または歯周靭帯の炎症を軽減する方法であって、（ａ）歯の歯髄腔および／または根管から材料を除去する工程と；（ｂ）髄室を抗炎症洗浄液で洗浄する工程と、（ｃ）根管を抗炎症洗浄液で洗浄して、残存する細菌および／またはスメア層を除去する工程と、（ｄ）（ｉ）少なくとも８０重量％の混合済みセメントパテであって、前記パテの約３０重量％〜約９０重量％の範囲の少なくとも１つのケイ酸カルシウム化合物；ならびに水溶性ポリマーおよび／または水溶性油を含む少なくとも約１％〜約５０％の液体担体を含む、混合済みセメントパテと；（ｉｉ）オイゲノール、ビタミンＥ、またはその混合物を含む、約３〜約１５重量％の抗炎症剤とを含む、抗炎症充填組成物を準備する工程と、（ｅ）腔および／または根管内に抗炎症充填組成物を導入し、組成物を硬化させる工程とを含む、方法。【選択図】図１
2021519333.tif 000002
【特許請求の範囲】
【請求項１】
歯髄または歯周靭帯の炎症を軽減する方法であって、
（ａ）歯の歯髄腔および／または根管から材料を除去する工程と、
（ｂ）髄室を抗炎症洗浄液で洗浄する工程と、
（ｃ）前記根管を抗炎症洗浄液で洗浄して、残存する細菌および／またはスメア層を除去する工程と、
（ｄ）抗炎症充填組成物を準備する工程であって、前記抗炎症充填組成物は、
（ｉ）少なくとも８０重量％の混合済みセメントパテであって、前記パテの約３０重量％〜約９０重量％の範囲の少なくとも１つのケイ酸カルシウム化合物；および水溶性ポリマーおよび／または水溶性油を含む少なくとも約１％〜約５０％の液体担体を含む、混合済みセメントパテと、
（ｉｉ）オイゲノール、ビタミンＥ、またはその混合物を含む、約３〜約１５重量％の抗炎症剤と
を含む、抗炎症充填組成物を準備する工程と、
（ｅ）前記歯髄腔および／または根管内に前記抗炎症充填組成物を導入し、前記組成物を硬化させる工程と
を含む、方法。
【請求項２】
前記抗炎症洗浄液が、タンノイド、ベンジダミン、ビタミンＥ、オイゲノール、生理食塩水、リン酸緩衝生理食塩水、天然植物性化学物質抗酸化剤、カルコン、クルクミノイド、カロテノイド、セイヨウニワトコ（Ｓａｍｂｕｃｕｓ  ｎｉｇｒａ）、ムラサキバレンギク（Ｅｃｈｉｎａｃｅａ  ｐｕｒｐｕｒｅａ）、ツボクサ（Ｈｙｄｒｏｃｏｔｙｌｅ  ａｓｉａｔｉｃａ）、キシリトール、およびその混合物からなる群より選択される少なくとも１つの抗炎症剤をさらに含む、請求項１に記載の方法。
【請求項３】
前記抗炎症洗浄液が、クロルヘキシジンとＥＤＴＡの混合物をさらに含む、請求項２に記載の方法。
【請求項４】
前記抗炎症洗浄液が、約１〜約３０重量％の濃度範囲のオイゲノールを含む、請求項１に記載の方法。
【請求項５】
前記セメントパテが、約１〜約４０％の充填材をさらに含む、請求項１に記載の方法。
【請求項６】
前記充填材がバイオガラスを含む、請求項５に記載の方法。
【請求項７】
前記バイオガラスが、３５〜５５重量％のＳｉＯ２と、１２〜３５重量％のＮａ２Ｏと、１０〜３２重量％のＣａＯと、３〜９重量％のＰ２Ｏ５とを含む、請求項６に記載の方法。
【請求項８】
前記充填材が、約０．２５ミクロン〜約１２０ミクロンの粒子径を有する、請求項５に記載の方法。
【請求項９】
前記水溶性ポリマーが、ポリビニルアルコール、ポリビニルピロリジン、ポリ酢酸ビニル、およびその混合物からなる群より選択される、請求項１に記載の方法。
【請求項１０】
前記水溶性油がＤ−α−トコフェロールポリエチレングリコール１０００スクシナートである、請求項１に記載の方法。
【請求項１１】
前記液体担体がポリ（アルキレングリコール）である、請求項１に記載の方法。
【請求項１２】
前記ポリ（アルキレングリコール）が、前記組成物の１５％〜４５％の量で存在する、請求項１０に記載の方法。
【請求項１３】
前記ケイ酸カルシウムが、ケイ酸三カルシウム粒子とケイ酸二カルシウム粒子の混合物を含む、請求項１に記載の方法。
【請求項１４】
（ａ）少なくとも８０重量パーセントの混合済みセメントパテであって、前記パテの約３０重量％〜約９０重量％の範囲の少なくとも１つのケイ酸カルシウム化合物；ならびに水溶性ポリマーおよび／または水溶性油を含む少なくとも約１％〜約５０％の液体担体を含む、混合済みセメントパテと、
（ｂ）オイゲノール、ビタミンＥ、またはその混合物を含む、約１〜約２０重量％の抗炎症剤と
を含む、抗炎症歯内充填組成物。
【請求項１５】
前記セメントパテが、約１〜約４０％の充填材組成物をさらに含む、請求項１４に記載の抗炎症歯内充填組成物。
【請求項１６】
前記充填材がバイオガラスを含む、請求項１５に記載の抗炎症歯内充填材。
【請求項１７】
前記バイオガラスが、３５〜５５重量％のＳｉＯ２と、１２〜３５重量％のＮａ２Ｏと、１０〜３２重量％のＣａＯと、３〜９重量％のＰ２Ｏ５とを含む、請求項１６に記載の抗炎症歯内充填組成物。
【請求項１８】
前記充填材が、約０．２５ミクロン〜約１２０ミクロンの粒子径を有する、請求項１５に記載の抗炎症歯内充填組成物。
【請求項１９】
前記水溶性ポリマーが、ポリビニルアルコール、ポリビニルピロリジン、ポリ酢酸ビニル、およびその混合物からなる群より選択される、請求項１４に記載の抗炎症歯内充填組成物。
【請求項２０】
前記水溶性油がＤ−α−トコフェロールポリエチレングリコール１０００スクシナートである、請求項１４に記載の抗炎症歯内充填組成物。
【請求項２１】
前記液体担体がポリ（アルキレングリコール）である、請求項１４に記載の抗炎症歯内充填組成物。
【請求項２２】
前記ポリ（アルキレングリコール）が、１５００ｇ／ｍｏｌ〜３０００ｇ／ｍｏｌの範囲の数平均分子量を有するポリプロピレングリコールである、請求項２１に記載の抗炎症歯内充填組成物。
【請求項２３】
前記ケイ酸カルシウムが、ケイ酸三カルシウム粒子とケイ酸二カルシウム粒子の混合物を含む、請求項１４に記載の抗炎症歯内充填組成物。
【請求項２４】
少なくとも１つの抗炎症剤を含む、根管または髄室内のスメア除去および消毒のための抗炎症洗浄液。
【請求項２５】
前記抗炎症剤が、タンノイド、ベンジダミン、ビタミンＥ、オイゲノール、生理食塩水、リン酸緩衝生理食塩水、次亜塩素酸ナトリウム、天然植物性化学物質抗酸化剤、カルコン、クルクミノイド、カロテノイド、セイヨウニワトコ（Ｓａｍｂｕｃｕｓ  ｎｉｇｒａ）、ムラサキバレンギク（Ｅｃｈｉｎａｃｅａ  ｐｕｒｐｕｒｅａ）、ツボクサ（Ｈｙｄｒｏｃｏｔｙｌｅ  ａｓｉａｔｉｃａ）、キシリトール、およびその混合物からなる群より選択される、請求項２４に記載の抗炎症洗浄液。
【請求項２６】
前記抗炎症剤がオイゲノールである、請求項２５に記載の抗炎症洗浄液。
【請求項２７】
前記抗炎症剤が、約２〜約２５重量％の濃度範囲で存在する、請求項２４に記載の抗炎症洗浄液。
【請求項２８】
前記抗炎症洗浄液が、クロルヘキシジンとＥＤＴＡの混合物をさらに含む、請求項２４に記載の抗炎症洗浄液。
【発明の詳細な説明】
【技術分野】
【０００１】
（関連出願）
本特許出願は、２０１８年３月２７日に出願された米国特許仮出願第６２／６４８，６１４号に対する利益および優先権を主張するものであり、上記仮出願は、あらゆる目的において参照により本明細書に組み込まれる。
【０００２】
（発明の分野）
本発明は、髄室および／または根管に抗炎症洗浄液および／または抗炎症充填組成物を供給することによって歯髄または歯周靭帯の炎症を軽減するための方法および組成物に関する。
【背景技術】
【０００３】
歯の内部には、柔らかい生きた組織、すなわち歯の「髄」が含まれる歯髄腔がある。髄には、結合組織、血管、細胞、および神経終末が含まれている。歯髄腔は、上部髄室と、顎のさらに深部の歯の尖端または尖部まで延びる根管とを含む。歯の外側（肉眼で見える）部分は歯冠と呼ばれ、エナメル質に覆われている。この固いエナメル質が、歯の上部にある柔らかい歯の組織を保護している。エナメル質は、固くてカルシウムを主体とする物質、ヒドロキシアパタイトからなる。象牙質組織には、歯髄を取り囲んで保護するコラーゲン線維の入り組んだ微小な細管からなる基質が含まれている。歯根の外側（肉眼で見えない）部分は、シャーピー線維を介して歯根と周囲の骨とをつなぐ薄い硬組織であるセメント質で覆われている。虫歯、すなわち、う蝕は、細菌が歯に蓄積し、バイオフィルム（プラーク）を形成することによって起こる。このバイオフィルムが酸を産生し、それが歯のヒドロキシアパタイトを溶かして弱体化させて、虫歯を引き起こす。
【０００４】
様々な化学的および物理的刺激物が歯髄の刺激および壊死さえも引き起こすことがあるが、歯髄の炎症（歯髄炎）の原因として最もよくみられるのは、細菌および／またはその産生物であり、それらが、う蝕病巣深部から歯髄に侵入するか、充填物を漏出させ、細菌が歯髄組織に侵入するはるか前に歯髄で炎症性反応が始まる。最初に、細菌抗原と局所免疫系が相互作用することによって炎症性反応が惹起される。う蝕病巣が歯髄に侵入しない限り、歯髄の炎症が可逆的なものとなる可能性は高い。しかし、う蝕病巣が歯髄まで到達するとなると、硬組織のバリアが破られ、細菌が歯髄に侵入できるようになる。この時点を過ぎても、感染が比較的表面的なものにとどまることがあり、歯髄組織のほとんどが元気であり、細菌もみられない。このような理由から、歯髄炎の歯内治療は、炎症の治療と感染の予防であると考えるべきである。
【０００５】
根尖性歯周炎では、細菌がさらに根管系全体まで侵入し、コロニーを形成する。根尖性歯周炎は、壊死根管内の微生物を原因とする歯根周囲組織の炎症過程である。したがって、根尖性歯周炎の治癒を促進するには、根管系内の微生物を除去しなければならない。歯科疾患がそれほど進行していない場合に限り、歯科専門家が根管治療法を用いて歯から感染組織を除去し、それを不活性な生体適合材料に置き換える。それ以外であれば、抜歯が必要とされる可能性がある。
【０００６】
歯の根管系は複雑なものであり、患者の状態および開業医の手法に応じて多数の治療法を用いることができる。根管治療法では一般に、最初に歯冠に穴を開けて、歯髄腔に到達できるようにする。次いで、歯内やすりを用いて歯髄を除去し、根管を清掃し、形成する。やすりは洗浄剤とともに用いる。やすりを使用した後、洗浄剤を用いて、やすりによって生じたスメア層を除去することがある。洗浄が根管系からの微生物の根絶に主要な役割を果たす。
【０００７】
洗浄液、予約間の薬物（ｉｎｔｅｒａｐｐｏｉｎｔｍｅｎｔ  ｍｅｄｉｃａｍｅｎｔ）を問わず、歯内殺菌剤の局所使用は、広範囲にわたる微生物に効果的である。例えば、次亜塩素酸塩溶液は細菌および酵母に効果的であり、高濃度（５％）の次亜塩素酸ナトリウムを用いれば細菌胞子さえ死滅する。次亜塩素酸塩は、有機残屑（例えば、壊死歯髄組織）を溶かすことが可能であるが、回転式歯内器具と接触した管壁上に形成されたスメア層は除去できない。スメア層は従来、１７％ＥＤＴＡ（エチレンジアミン四酢酸）によって取り除くものであり、この目的にはクエン酸も使用されてきた。最近、混合済み、調整済みであり、抗生物質を含まない無色無臭の溶液、ＱＭｉｘ（商標）２ｉｎ１が極めて効果的な（独自の試験で殺菌率９９．９９％以上）抗菌剤であることが明らかにされている。
【０００８】
器具、高速バー、または歯冠歯髄によって形成した後に炎症性歯髄または炎症性歯周靭帯の炎症を軽減する製品が依然として必要とされている。
【０００９】
根管または髄室内に適用して関連組織の炎症を軽減する抗炎症洗浄液を提供することが本発明の目的である。
【００１０】
任意選択で、根管に充填材を充填する前、根管の壁にシーラーを塗布する。この歯根の封鎖によって、根端を取り囲む生きた組織に細菌およびその他の微生物が再侵入して感染を引き起こさないようにするのが理想的である。最終工程では、歯の髄室および歯冠の穴を充填材などの歯科修復物で封鎖する。歯の穴に永久歯冠を被せるのが好ましく、このような歯冠には、金属製、ポーセレン・エナメル金属製、ポリマー・化粧金属製、またはセラミック製のものがある。歯冠を適用する前、根管処置の充填工程で歯冠を安定させるために歯根に支柱を入れることもある。
【００１１】
根管を充填する方法の１つでは、ゴムの異性体である天然または合成のグッタペルカを用いる。歴史的にみて、比較的旧式の治療法の１つでは、単一の円錐状のグッタペルカを用いる。この方法では、最初に酸化亜鉛−オイゲノールセメントシーラーを根管に入れる。次いで、単一の未加熱の円錐状グッタペルカを根管にはめ込む。
【００１２】
その他の根管治療法では、医原性穿孔などの歯根の欠陥を修復するため、または根尖手術を施行する場合には歯根末端を充填するため、ポルトランドセメントを用いる。ポルトランドセメントには一般に、カルシア、シリカ、アルミナ、および酸化鉄材料から形成される化合物が含まれている。ポルトランドセメントは通常灰色であるが、鉄含有量の少ない白色のものも知られている。ポルトランドセメントを水と混合してスラリー様の組成物を形成し、それを根管の欠陥部分に導入する。その組成物が凝固して根管を封鎖する。ポルトランドセメント材料を用いて根管を充填または封鎖する場合、セメント粒子は粒子径が小さいものにするべきである。セメントの粉末度は表面積によって表され、その尺度の１つに、セメント粒子の重量に対する表面積の比（１グラム当たりの表面積の平方センチメートル）を表すブレーン値がある。
【００１３】
Ｔｏｒａｂｉｎｅｊａｄらの米国特許第５，７６９，６３８号および同第５，４１５，５４７号には、ポルトランドセメント組成物の使用が記載されている。ポルトランドセメントに加えて、これ以外の医用セメントも医療への適用および歯科への適用に開発されている。例えば、Ｌｕらの米国特許出願公開第２００７／００９８８１１号には、少なくとも１つのリン酸塩化合物と少なくとも１つのケイ酸カルシウム化合物とを含み、アルミニウム化合物もマグネシウム化合物も一切含まない、医用セメントが開示されている。ＹａｎｇおよびＬｕの米国特許第８，４７５，８１１号には、医療または歯科への適用に使用するための混合済みセメントペーストが開示されている。Ａｓｇａｒｙの米国特許第７，９４２，９６１号および同第８，１０５，０８６号には、生物活性歯内材料ならびに歯および骨の空洞を充填するためのその使用が開示されている。
【００１４】
外科的および非外科的根管処置に使用するまた別の材料に、Ｄｅｎｔｓｐｌｙ  Ｔｕｌｓａ  Ｄｅｎｔａｌ  Ｓｐｅｃｉａｌｔｉｅｓ社（タルサ、オクラホマ州）から入手可能なＰｒｏＲｏｏｔ（商標）ＭＴＡ歯根修復材料がある。ＰｒｏＲｏｏｔ  ＭＴＡ材料は、組成がポルトランドセメントとほぼ同じであり、水溶性ポリマー材料を一切含まない。具体的には、ＭＴＡ材料は、水と混合してセメント様の材料を形成する、ケイ酸二カルシウム、ケイ酸三カルシウム、アルミン酸三カルシウム、鉄アルミン酸四カルシウム、硫酸カルシウム二水和物、および酸化ビスマスの微細な親水性粒子を含む。ＭＴＡ材料は、灰色および白色の配合物として入手可能である。ＭＴＡ粉末に使用される酸化物は、重金属を一切含まないよう最も純度の高いものになっており、体内で使用される。ＭＴＡ根管修復材料は多種多様な臨床適用で使用される。具体的には、このセメント様材料は、根管療法で根管穿孔を修復する；歯根末端を充填する；歯髄覆罩および歯髄切断として知られる処置で損傷歯髄を治療する、ならびに歯根吸収を修復するのに使用されてきた。
【００１５】
ＭＴＡ製品は現在、修復（合着用セメント）製品まで拡大している。これら適用はいずれも、患者が炎症性歯髄または炎症性歯周靭帯を有する可能性を孕むものである。このことが、臨床医による処置の前および後に患者の不快感を引き起こしている。いくつかの場合には、処置の数時間後、患者が突然臨床医に電話をして不快感を訴える。この患者の不快感を最小限に抑えることが依然として必要とされている。ＭＴＡ製品に抗炎症剤を含ませることによって、あらゆる使用の適応症で患者の処置後の不快感が最小限に抑えられるものと思われる。材料を設置した後（装着の前および後）、患者の不快感が予防されるよう、抗炎症性の添加剤が炎症を軽減するのに十分な量で、表面に放出されるか表面にとどまる必要があることが予想される。
【００１６】
本発明は、上記のような抗炎症洗浄液および充填材を提供する。
【発明の概要】
【００１７】
本開示は、器具、高速バー、または歯冠歯髄によって形成した後に炎症性歯髄または炎症性歯周靭帯の炎症を軽減する組成物を提供する。
【００１８】
本開示の第一の態様では、根管または髄室内のスメア層の除去および消毒のための抗炎症洗浄液が提供される。
【００１９】
本開示の第二の態様では、（ａ）少なくとも８０重量パーセントの混合済みセメントパテであって、前記パテの約３０重量％〜約９０重量％の範囲の少なくとも１つのケイ酸カルシウム化合物を含む、混合済みセメントパテ；ならびに水溶性ポリマーおよび／または水溶性油を含む少なくとも約１％〜約５０％の液体担体と；（ｂ）オイゲノール、ビタミンＥ、またはその混合物を含む、約１〜約２０重量％の抗炎症剤とを含む、抗炎症歯内充填組成物が提供される。
【００２０】
本開示の第三の態様では、歯髄または歯周靭帯の炎症を軽減する方法であって、
（ａ）歯の歯髄腔および／または根管から材料を除去する工程と；
（ｂ）歯髄腔を抗炎症洗浄液で洗浄する工程と；
（ｃ）根管を抗炎症洗浄液で洗浄して、残存する細菌および／またはスメア層を除去する工程と；
（ｄ）（ｉ）少なくとも８０重量パーセントの混合済みセメントパテであって、前記パテの約３０重量％〜約９０重量％の範囲の少なくとも１つのケイ酸カルシウム化合物；ならびに水溶性ポリマーおよび／または水溶性油を含む少なくとも約１％〜約５０％の液体担体を含む、混合済みセメントパテと；
（ｉｉ）オイゲノール、ビタミンＥ、またはその混合物を含む、約３〜約１５重量％  の抗炎症剤と
を含む、抗炎症充填組成物を準備する工程と；
（ｅ）腔および／または根管内に抗炎症充填組成物を導入し、組成物を硬化させる工程と
を含む、方法が提供される。
【００２１】
その他の態様については以下の説明に記載し、その一部は、この説明から明らかになるか、本発明の実施によってわかるであろう。
【図面の簡単な説明】
【００２２】
【図１】一部水溶性のオイゲノールの分子構造を示す図である。
【図２】非水溶性のビタミンＥの分子構造を示す図である。
【図３】水溶性のＤ−α−トコフェロールポリエチレングリコール１０００スクシナートの分子構造を示す図である。
【図４】一部水溶性の参照抗炎症剤、イブプロフェンの分子構造を示す図である。
【発明を実施するための形態】
【００２３】
本発明の技術の上記の態様およびその他の態様、特徴、ならびに利点について、添付の図面を参照しながら、様々な実施形態と関連させて以下に記載する。
【００２４】
本開示で使用される用語の一部を以下で定義する：
【００２５】
本明細書で使用される「抗炎症」という用語は、患者の不快感を最小限に抑えるよう炎症性組織（歯髄または歯周靭帯）の炎症を打ち消すことである、または炎症を軽減するものである。
【００２６】
本明細書で使用される「スメア層」という用語は、歯科の当業者に周知であり、歯の表面の機械的前処理によって生じる有機または無機残屑が複合的に蓄積したものを指す。スメア層は、前処理によって生じる削り屑、歯の粒子、微生物、壊死物質、およびその他の物質を含み、通常、前処理した歯の表面にある表層と、隣接する象牙細管に最大約４０μｍの様々な深さまで詰まった１つまたは複数の層とを含む。整形外科では、「スメア層」は、前処理した骨部位にある同様の層を指す。
【００２７】
本開示は、歯髄、根管、および／または歯周靭帯の炎症を軽減する方法および組成物を提供する。この方法は、根管または髄室内のスメア除去および消毒ための抗炎症洗浄液を準備すること、ならびに／あるいは髄室および根管に抗炎症充填組成物を導入することを含む。
【００２８】
本明細書に開示される抗炎症洗浄液の特定の実施形態は、少なくとも１つの抗炎症剤を含む。
【００２９】
抗炎症洗浄液の特定の実施形態では、抗炎症剤は、タンノイド、ベンジダミン、ビタミンＥ、オイゲノール、生理食塩水、リン酸緩衝生理食塩水、天然植物性化学物質抗酸化剤、カルコン、クルクミノイド、カロテノイド、セイヨウニワトコ（Ｓａｍｂｕｃｕｓ  ｎｉｇｒａ）、ムラサキバレンギク（Ｅｃｈｉｎａｃｅａ  ｐｕｒｐｕｒｅａ）、ツボクサ（Ｈｙｄｒｏｃｏｔｙｌｅ  ａｓｉａｔｉｃａ）、キシリトール、およびその混合物からなる群より選択される。
【００３０】
抗炎症洗浄液の特定の実施形態では、抗炎症剤はオイゲノールである。
【００３１】
抗炎症洗浄液の特定の実施形態では、抗炎症剤は、２５％ｗ／ｗ未満、好ましくは２０％ｗ／ｗ未満の量で存在するか、抗炎症剤は、少なくとも２％、好ましくは少なくとも５％ｗ／ｗの量で存在する。抗炎症洗浄液の特定の実施形態では、抗炎症剤は、約２〜約２５％ｗ／ｗ、好ましくは約５〜約２０％ｗ／ｗの濃度範囲で存在する。
【００３２】
抗炎症洗浄液の特定の実施形態では、抗炎症洗浄液は、クロルヘキシジンとＥＤＴＡの混合物をさらに含む。クロルヘキシジンは、混合物中に少なくとも約０．１重量％、最大約５．０重量％の濃度で存在してよく、最も好ましいのは約１％〜約３．５％（例えば、約２％）である。ＥＤＴＡは、混合物中に約０．５〜約３０重量％の量で存在してよく、より好ましくは、ＥＤＴＡは約２〜約２５％の量で存在し、最も好ましいのは約１０〜約２０％（例えば、少なくとも約１７％）である。クロルヘキシジンとＥＤＴＡの混合物全体は、約５０％〜約９８％、より好ましくは８０％〜９５％の範囲、より好ましくは少なくとも８５％の濃度で存在する。
【００３３】
本明細書にはまた、う歯の窩洞裏装もしくは歯髄覆罩、外傷歯の治療、または歯冠領域と根尖領域の間の細菌漏出を最小限に抑える任意の処置に使用し得る、抗炎症充填組成物を提供する。
【００３４】
抗炎症充填物の組成物は、２部からできているものであり得る：組成物の（ａ）部は混合済みセメントパテであり得る。セメントパテは、少なくとも１つのケイ酸カルシウム化合物と、水溶性ポリマーを含む液体担体とを含み得る。使用し得るケイ酸カルシウム化合物の例としては、特に限定されないが、ケイ酸二カルシウム、ケイ酸三カルシウム、およびその混合物が挙げられる。抗炎症充填組成物の特定の実施形態では、ケイ酸カルシウムは、ケイ酸三カルシウム粒子とケイ酸二カルシウム粒子の混合物を含む。ケイ酸カルシウムは、パテ組成物中に約２０重量％〜約９５重量％の範囲、好ましくはパテ組成物の約３０重量％〜約９０重量％の範囲で含まれ得る。
【００３５】
セメントパテは充填材をさらに含み得る。抗炎症歯内充填組成物のいくつかの実施形態では、充填材はバイオガラスを含み得る。いくつかの実施形態では、バイオガラスは、４０〜６２重量％のＳｉＯ２；１０〜３２重量％のＮａ２Ｏ；１２〜３５重量％のＣａＯ、および０〜１２重量％のＰ２Ｏ５を含み得る。抗炎症歯内充填組成物のいくつかの実施形態では、バイオガラスは、３５〜５５重量％のＳｉＯ２；１２〜３５重量％のＮａ２Ｏ；１０〜３２重量％のＣａＯ、および３〜９重量％のＰ２Ｏ５を含み得る。抗炎症歯内充填組成物のいくつかの実施形態では、充填材は、約０．１ミクロン〜約４００ミクロンの範囲の粒子径を有する。好ましくは、約０．２５ミクロン〜１２０ミクロンの範囲内。充填材は、約１〜約４０％の濃度範囲、好ましくは約３％〜約２０％の範囲で存在し得る。
【００３６】
いくつかの実施形態では、セメントパテは放射線乳白剤をさらに含み得る。放射線乳白剤の例としては、カルシウム、ストロンチウム、ジルコニウム、ランタン、タングステン、ビスマス、またはバリウム化合物；好ましくは、ジルコニウムまたはバリウム化合物；より好ましくはジルコニウム化合物が挙げられる。いくつかの実施形態では、放射線乳白剤は、酸化ストロンチウム、ケイ酸ジルコニウム、酸化ジルコニウム、二酸化ジルコニウム、酸化ランタン、タングステン酸カルシウム、酸化ビスマス、ジルコニウム酸バリウム、および硫酸バリウム、またはその組合せ；より好ましくは、二酸化ジルコニウムおよび硫酸バリウム；最も好ましくは二酸化ジルコニウムから選択され得る。
【００３７】
いくつかの実施形態では、セメントパテは、０％〜５０％の放射線乳白剤，好ましくは１０％〜４０％の放射線乳白剤；より好ましくは２０％〜３０％の放射線乳白剤；最も好ましくは約２５％の放射線乳白剤を含み得る。
【００３８】
適切な液体担体の例としては、特に限定されないが、エチルアルコール、アルキレングリコール、ポリ（アルキレングリコール）、グリセリン、１−メチル−２−ピロリドン、液体有機酸、およびその混合物が挙げられる。抗炎症歯内充填組成物の特定の実施形態では、液体担体はポリ（アルキレングリコール）である。ポリアルキレングリコールはポリマーエーテルであり、したがって、様々な異なる分子量で生じる。抗炎症歯内充填組成物の特定の実施形態では、ポリ（アルキレングリコール）は、１５００ｇ／ｍｏｌ〜３０００ｇ／ｍｏｌの範囲の数平均分子量を有するポリプロピレングリコールである。抗炎症歯内充填組成物のいくつかの実施形態では、組成物は、１％〜５０％、より好ましくは約２５％のポリアルキレングリコールを含む。
【００３９】
水溶性ポリマーの例としては、特に限定されないが、非イオン性ポリマー、例えば、ポリビニルアルコール（ＰＶＡ）とそのコ−ポリマー、部分加水分解ポリビニルアセタート（ＰＶＡｃ）、ポリビニル−ピロリドン（ＰＶＰ）、ヒドロキシエチルメタクリラート（ＨＥＭＡ）、および水溶性ポリ−サッカライド（例えば、キサンタンガム）などが挙げられる。上記の残基を含む様々な水溶性コ−ポリマーを使用してもよい。ほかの水溶性ポリマーの例としては、アニオンポリマー、例えば、ポリアクリル酸（ＰＡＡ）、その水溶性塩、誘導体、およびコポリマー、ポリメタクリル酸（ＰＭＡ）、その水溶性塩、誘導体、およびその水溶性コポリマー、マレイン酸残基を含む水溶性コポリマー、ポリ−グルクロン酸、ポリ−グルタミン酸、その水溶性塩、ポリ−アスパラギン酸、およびその水溶性塩、ヒアルロン酸、およびその水溶性塩と誘導体、ポリスチレンスルホナート、その塩とそのコポリマーなどが挙げられる。
【００４０】
好ましい実施形態では、水溶性ポリマーは、ポリビニルアルコール、ポリビニル−ピロリドン（ＰＶＰ）、ポリビニルアセタート、およびその混合物からなる群より選択される。好ましくは、水溶性ポリマーの分子量は、２０，０００〜２，０００，０００の範囲内にある。より好ましくは、水溶性ポリマーの分子量は、８０，０００〜２，０００，０００の範囲内にある。水溶性ポリマーは、約０．１〜約１０％の濃度範囲、好ましくは約１％〜約５％の範囲で存在し得る。
【００４１】
水溶性油の例としては、Ｄ−α−トコフェロールポリエチレングリコール１０００スクシナートが挙げられる。水溶性油は、約０．１〜約２０％の濃度範囲、好ましくは約５％〜約１５％の範囲で、より好ましくは約１０％存在し得る。
【００４２】
抗炎症歯内充填組成物の特定の実施形態では、混合済みセメントパテは、９５％ｗ／ｗ未満、好ましくは９０％ｗ／ｗ未満の量で存在するか、混合済みセメントパテは、総組成物に基づく少なくとも３０％、好ましくは少なくとも６５％ｗ／ｗ、最も好ましくは少なくとも８５重量％の量で存在する。
【００４３】
抗炎症歯内充填組成物の特定の実施形態では、混合済みセメントパテは、総組成物に基づく約３０重量％〜９５重量％の濃度範囲、好ましくは約６５重量％〜９０重量％の範囲で存在する。
【００４４】
組成物の（ｂ）部は抗炎症剤であり得る。抗炎症剤は、オイゲノール、ビタミンＥ、またはその混合物であり得る。抗炎症歯内充填組成物の特定の実施形態では、抗炎症剤は、２５％ｗ／ｗ未満、好ましくは２０％ｗ／ｗ未満の量で存在するか、抗炎症剤は、少なくとも１％、好ましくは少なくとも３％ｗ／ｗの量で存在する。
【００４５】
抗炎症歯内充填組成物の特定の実施形態では、抗炎症剤は、総組成物に基づく１重量％〜２０重量％の濃度範囲、より好ましくは約３％〜１５％の範囲で存在し得る。
【００４６】
実際には、臨床医がケイ酸カルシウムを調剤し、液体担体を加え；スパーテルを用いて成分を一緒に混合して、セメントパテを形成し得る。組成物中のケイ酸カルシウムの濃度は一般に、パテ組成物の約３０重量％〜約９０重量％の範囲内にある。外科用または修復用組成物を調製するには、微粒子粉末と液体担体を３対１の比で混合するのが好ましい。すなわち、１つの好ましい実施形態では、組成物は、約７５重量パーセントのケイ酸カルシウムと２５重量パーセントの液体担体とを含み得る。他の場合には、微粒子粉末と液体担体を異なる比、例えば、４対１もしくは５対１、またはその間のいずれかの比などで混合し得る。組成物を根管シーラーとして使用することを目的とする場合、粉末と液体を３：１〜６：１の範囲の比で混合するのが好ましい。最終組成物では、含水量は一般に、約１〜約６０パーセント、好ましくは５〜５０％、より好ましくは約１０〜４０％、さらにより好ましくは約１４〜３３％の範囲内にあり得る。
【００４７】
ケイ酸カルシウムと液体担体を混合する際、親水性である粒子が液体と反応して水和物を形成する。例えば、ケイ酸カルシウムは、好ましくは、ケイ酸三カルシウムおよびケイ酸二カルシウムの粒子を含有する。これらの化合物が水と反応すると、ケイ酸三カルシウム水和物およびケイ酸二カルシウム水和物が生成する。無機化合物はそれぞれ異なる速度で反応すると考えられる。例えば、ケイ酸三カルシウムは、比較的速い速度で反応し、ケイ酸二カルシウムは、それより遅い速度で水和し得る。水和反応によって生成する材料は、コロイド状の水和物ゲルである。好ましくは、ゲル中に分散する粒子は、上記のように極めて小さい粒子径を有する。この生成物が硬化し始め、最終的には凝固して、圧縮強度が極めて高く、粒子の大部分が水和されている材料を形成する。この混合材料は、すすぎおよび移動に対する耐性に優れているため、微粒子材料は水と反応し、３日後、約５〜５０ＭＰａ、好ましくは約１０〜５０ＭＰａ、より好ましくは約１５〜３０ＭＰａ、最も好ましくは約２４ＭＰａといった比較的高い圧縮強度の塊を形成し得る。好ましくは、材料は、根管系を水またはその他の液体ですすいで外科的処置を完了させる際に、すすぎに耐えることができる。
【００４８】
上記のように粉末化材料と（水溶性ポリマーおよび／または水を含む）液体担体を混合するのは、本発明の組成物の調製の一具体例に過ぎないことを理解するべきである。これ以外の方法を用いてもよい。例えば、粉末化粒子と、水溶性ポリマーを含む液体担体とを混合することによって（ａ）部を調製し、ポリマーを水に溶かすことによって（ｂ）部を調製し得る。次いで、（ａ）部と（ｂ）部を配合して、歯科治療に使用し得る組成物を形成し得る。また別の技術では、粉末化粒子と水を混合し（ａ部）、次いで、この混合物を予め調製した水溶性ポリマーおよび／または界面活性剤の混合物（ｂ部）と配合する。
【００４９】
本発明の組成物により、グッタペルカおよび象牙質への接着が強化される。シーラーを象牙質またはグッタペルカに接着させることは、歯内療法専門医にとって、閉鎖根管治療した歯への細菌の移動を予防する上での大きな関心事となっている。ケイ酸カルシウムの親水性という性質が、本発明の組成物と湿潤した象牙質との反応性を高める。さらに、本発明の製剤は、使用する部分加水分解したポリビニルアセタートおよび／またはその他のポリマー中に疎水性側鎖が存在するため、グッタペルカとの接着が強化されている。疎水性側鎖はグッタペルカに対して親和性を示す。それらの改善された接着特性のため、組成物は、歯の根管系の細菌および液体漏出に対するバリアを改善する。組成物は、根管シーラー、閉鎖材料、ルートエンドフィリング、アペキシフィケーション、穿孔修復、または歯根吸収として使用する場合、歯冠部分から根尖部分への連通経路を効果的に封鎖する。その結果、根管系内への細菌の移動が抑えられる、または予防される。
【００５０】
本発明の組成物は、粘度の点でパテ様またはシロップ状であり得る。組成物がパテ様材料の形態である場合、それを根管適応、例えば歯根尖切除術、アペキシフィケーション、穿孔修復、閉鎖、歯髄切断、または歯根吸収修復などに使用し得る。組成物が、蜂蜜のような粘稠性を有する弾性材料の形態である場合、それを根管封鎖または場合によっては閉鎖に使用し得る。粉末−液体配合剤の流動学的特性（粘度、弾性など）は、粉末の粒子径分布、液体の組成、および粉末と液体の比によって決まる。粉末を微細にし；液体の粘稠性を高くし；ポリマーを増やし；粉末と液体の比を大きくするといずれも、歯髄覆罩、窩洞裏装、ルートエンドフィリング、閉鎖、歯髄切断、アペキシフィケーション、または穿孔もしくは歯根吸収の治療に使用する、よりパテに近い材料となる。本発明の組成物は、歯冠または根尖の開口部から歯内に導入する。
【００５１】
例えば、組成物を用いて、歯の少なくとも一部分を封鎖し；歯根穿孔を修復し；歯根吸収を修復し；歯根末端を充填し；かつ／または露出している歯髄の少なくとも一部分を覆罩し得る。また、組成物を用いて、歯髄露出の可能性がある窩洞形成を裏装し得る。さらに、本発明の材料を用いて根管の完全閉鎖を実施し得る。さらに、歯髄切断を実施した後、組成物を用いて、歯根内に開口している歯根進入路を被覆し得る。また別の例では、根管内にグッタペルカを導入した後、組成物を用いて根管を封鎖し得る。
【００５２】
別の実施形態では、本開示は、歯髄または歯周靭帯の炎症を軽減する方法を提供する。この方法は、歯の歯髄腔および／または根管から材料を除去すること；髄室を抗炎症洗浄液で洗浄し、根管を本開示の抗炎症洗浄液を洗浄して、残存する細菌および／またはスメア層を除去すること；（ａ）約３０重量％〜９５重量％の混合済みセメントパテであって、前記パテの約３０重量％〜約９０重量％の範囲の少なくとも１つのケイ酸カルシウム化合物を含む、混合済みセメントパテ；ならびに水溶性ポリマーおよび／または水溶性油を含む少なくとも約１％〜約５０％の液体担体と；（ｂ）オイゲノール、ビタミンＥ、またはその混合物を含む約３〜約１５重量％の抗炎症剤とを含む、抗炎症充填組成物を準備すること；腔および／または根管内に抗炎症充填組成物を導入し、組成物を硬化させることを含み得る。
【００５３】
歯髄または歯周靭帯の炎症を軽減する方法の特定の実施形態では、混合済みセメントパテが９５％ｗ／ｗ未満、好ましくは９０％ｗ／ｗ未満の量で存在し得るか、抗炎症剤が総組成物に基づく少なくとも３０％、好ましくは少なくとも６５％ｗ／ｗ、最も好ましくは少なくとも８５重量％の量で存在し得る、抗炎症充填組成物を準備し得る。
【００５４】
歯髄または歯周靭帯の炎症を軽減する方法の１つの実施形態では、抗炎症充填組成物は、（ａ）少なくとも８５重量％の混合済みセメントパテであって、前記パテの約３０重量％〜約９０重量％の範囲の少なくとも１つのケイ酸カルシウム化合物を含む、混合済みセメントパテ；ならびに水溶性ポリマーおよび／または水溶性油を含む少なくとも約１％〜約５０％の液体担体と；（ｂ）オイゲノール、ビタミンＥ、またはその混合物を含む約３〜約１５重量％の抗炎症剤とを含み得る。
【００５５】
本発明はさらに、以下の実施例に記載する組成物によって説明され得るが、これらの実施例は、本発明の範囲を限定するものと解釈するべきではない。
【００５６】
（実施例）
実施例１：抗炎症洗浄液
周囲条件下、抗炎症剤をバイアル内で、表２に示す通りに混和可能な溶媒中で混合することによって、抗炎症洗浄液を調製した。
【００５７】
【表１】
2021519333.tif 000003
【００５８】
【表２】
2021519333.tif 000004
【００５９】
実施例２：参照例Ａ：イブプロフェン（カプレット形態）を乳鉢と乳棒で粉砕して粉末形態にした。粉末篩過して約５０μｍにした。次いで、Ｖブレンダーを用い、得られた粉末を下の表３に挙げる組成でセメントと混合した。
【００６０】
【表３】
2021519333.tif 000005
【００６１】
粉末を３：１〜６：１の比で水と混合した。さらなるイブプロフェン添加が容易に達成された。
【００６２】
実施例３：オイゲノールの使用：水と混合する１）ペースト２）粉末。
オイゲノールを液体で購入し、これを用いて２つのプロトタイプを作製した：
プロトタイプ番号１−「オイゲノールペースト」：オイゲノールを油に溶かし、次いで、高速ミキサーで他の成分と混合した。
プロトタイプ番号２−「ＺＯＥ粉末」：オイゲノールをＺｎＯと反応させ、硬化させ、得られた硬化材料を乳鉢と乳棒で粉砕した。次いで、Ｖブレンダーを用い、得られた粉末を下の表４に挙げる組成でセメントと混合した。
【００６３】
【表４】
2021519333.tif 000006
＊：Ｄ−α−トコフェロールポリエチレングリコール１０００スクシナート
ＺＯＥ：酸化亜鉛オイゲノール
【００６４】
粉末を３：１〜６：１の比で水と混合した。さらなるオイゲノール添加が容易に達成された。ペーストが歯（または湯浴）の中で水に曝露し、次いで硬化する。
【００６５】
粉末と混合する液体
ビタミンＥは水に不溶性であり、粘度の高い液体である。このことがＭＴＡの硬化工程に干渉する。そのため、Ｄ−α−トコフェロールポリエチレングリコール１０００スクシナートの溶液を以下の表３の比で水と混合し、攪拌し、温めた：
【表５】
2021519333.tif 000007
【００６６】
粉末（表３またはこれと類似のもの）を３：１〜６：１の比で液体と混合した。さらなるＤＡＥ添加が容易に達成された。
【００６７】
作業および硬化の時間
液体粉末−イブプロフェン粉末：水＝５：１
作業時間＞５分
硬化時間＜５０分
ペーストオイゲノール−混合無し
作業時間＞１時間
湯浴中での硬化時間＜３時間
液体粉末−ＤＡＥ（液体）セメント（粉末）粉末：液体＝６：１
作業時間＞５分
硬化時間＜３０分
【００６８】
本発明の組成物には、最適な作業時間および硬化時間がある。作業時間は、Ｄｅｎｔａｌ  Ｓｔａｎｄａｒｄｓ  ＩＳＯ９９１７またはＩＳＯ６８７６（水ベースの歯科用セメント）に従って測定されるものであり、最初に諸成分を混合してから材料が硬化し始める時点までに測定された時間のことであり、この時間の間であれば、材料の特性に何ら有害な影響を及ぼさずに材料を操作できる。正味の硬化時間もＤｅｎｔａｌ  Ｓｔａｎｄａｒｄｓ  ＩＳＯ−９９１７に従って測定されるものであり、諸成分の混合が終了してから材料が硬化し始めるまでに測定された時間のことである。より具体的には、正味の硬化時間は、材料を鋳型で成形することによって測定される。混合完了後、圧子をセメント表面上に垂直に下げ、５秒間そのままにしておく。倍率２倍で見て針がセメントに完全な円形の圧入ができなくなるまで３０秒間隔で圧入をくり返しながら、おおよその硬化時間を求める試行を実施する。必要に応じて圧入と圧入の間に針を清掃する。３０秒での圧入から始めて、おおよその硬化時間が求められるまで１０秒間隔で圧入しながら、この工程をくり返す。混合終了からセメントに完全な円形の圧入ができなくなるまでに経過した時間として正味の硬化時間を記録する。これとほぼ同じ試験方法であるＩＳＯ６８７６（根管シーラー）を組成物の作業時間および硬化時間の測定に用いることができる。
【００６９】
本発明の組成物は一般に、作業時間が約５分〜約６０分の範囲内にある。組成物の正確な作業時間は、その具体的な製剤によって決まる。上記の通り、根管歯根尖切除術、アペキシフィケーション、穿孔修復、閉鎖、歯髄切断、歯髄覆罩、窩洞裏装、歯根吸収修復、および根管封鎖に様々な製剤を使用できる。最終的な硬化時間は一般に、約９０分〜約１２時間の範囲内にある。このように作業時間が短縮されることにより、歯科開業医が材料をより効果的に取り扱い、設置することが可能になる。臨床医は、根管を充填または修復し、材料が硬化し始め、岩塊状の物質を形成するのを確認できる。臨床医は、材料をかき混ぜ、成形する作業がしやすくなる。臨床医が標的領域に材料を適用した後、材料はその場にとどまる。材料は稠度に優れ、その領域から移動することはない。これにより、外科的歯髄療法または生歯髄療法を実施し、血液が存在する際に、臨床医が部位を洗浄により清掃することが可能になる。さらに、根管充填／封鎖材料が硬化し始めるとき、修復複合材料などの追加の歯科材料をそれに被せることができる。歯髄覆罩または窩洞裏装処置に使用する場合、設置した根管充填／封鎖材料が歯根象牙質、好ましくは根管の充填または生歯髄の治療に使用する任意の他の材料（例えば、グッタペルカまたは歯科用複合材料）に接着する。根管充填／封鎖組成物が硬化して固まるにつれて、それが根管系の細菌および液体漏出に対する堅固なバリアとなる。根管系と周辺組織との間の液体経路がしっかりと封鎖される。さらに、根管充填／封鎖材料は殺菌性である。
【００７０】
当業者には、本発明の概念および範囲を逸脱することなく、本明細書で説明した実施形態および記載に様々な改変を施し得ることが理解されよう。本発明の概念および範囲に含まれるこのような改変はいずれも、添付の請求項に包含されることが意図される。
【図１】
2021519333.tif 000008
【図２】
2021519333.tif 000009
【図３】
2021519333.tif 000010
【図４】
2021519333.tif 000011
【国際調査報告】
2021519333.tif 000012
2021519333.tif 000013
2021519333.tif 000014
2021519333.tif 000015
2021519333.tif 000016